(57)【要約】      （修正有）【課題】長時間保存しても高い光線透過性が維持される脂環式構造含有樹脂組成物の提供。【解決手段】脂環式構造含有樹脂１００重量部に対し、０．０１〜０．３重量部のフェノール系酸化防止剤と、０．０１〜５重量部の下記式（ＩＩ）2008297454.tif 000017で示されるジシロキサン化合物とを含む組成物。【選択図】なし【特許請求の範囲】
【請求項１】
脂環式構造含有樹脂１００重量部に対し、０．０１〜０．３重量部の下記式（Ｉ）
【化１】
2008297454.tif 000013
（式（Ｉ）中、Ｒは炭素数１〜８のアルキル基を示し、Ｘはヘテロ原子および／または環状基を含んでいてもよい炭素数１〜１８のｎ価のアルコール残基を示す。ｎは１〜４の整数を示す。）
で示されるフェノール系酸化防止剤と、０．０１〜５重量部の下記式（ＩＩ）
【化２】
2008297454.tif 000014
（式（ＩＩ）中、Ｒ1〜Ｒ20は、それぞれ独立して、水素原子、ハロゲン原子、炭素数１〜３０のアルキル基、炭素数１〜３０のアルコキシル基、炭素数２〜３０のアルコキシアルキル基、炭素数６〜１８のアリールオキシ基、炭素数６〜１８のアリール基、炭素数５〜８のシクロアルキル基、炭素数６〜２０のアルキルシクロアルキル基、ヒドロキシル基、メルカプト基、炭素数１〜３０のアルキルチオ基、炭素数１〜３０のアルキルアミノ基または炭素数２〜３０のジアルキルアミノ基を表す。Ｒ1〜Ｒ20の少なくとも１つの置換基は、アルキル基、アルコキシル基、アルコキシアルキル基、アリールオキシ基、アリール基、シクロアルキル基、アルキルシクロアルキル基、ヒドロキシル基、メルカプト基、アルキルチオ基、アルキルアミノ基またはジアルキルアミノ基である。また、アルキル基、アルコキシル基、アルコキシアルキル基、アリールオキシ基、アリール基、シクロアルキル基、アルキルシクロアルキル基、アルキルチオ基、およびジアルキルアミノ基に結合している水素原子は、炭素数１〜３０のアルキル基、炭素数１〜３０のアルコキシル基、またはハロゲン原子に置換されていてもよい。）
で示されるジシロキサン化合物とを含む、脂環式構造含有樹脂組成物。
【請求項２】
脂環式構造含有樹脂１００重量部に対し、前記フェノール系酸化防止剤を０．０２〜０．２重量部、前記ジシロキサン化合物を０．１〜３重量部含む、請求項１に記載の脂環式構造含有樹脂組成物。
【請求項３】
脂環式構造含有樹脂が、ノルボルネン系重合体である、請求項１または２に記載の脂環式構造含有樹脂組成物。
【請求項４】
請求項１〜３のいずれかに記載の脂環式構造含有樹脂組成物を用いた成形品。
【請求項５】
脂環式構造含有樹脂１００重量部に対し、下記式（Ｉ）
【化３】
2008297454.tif 000015
（式（Ｉ）中、Ｒは炭素数１〜８のアルキル基を示し、Ｘはヘテロ原子および／または環状基を含んでいてもよい炭素数１〜１８のｎ価のアルコール残基を示す。ｎは１〜４の整数を示す。）
で示されるフェノール系酸化防止剤を０．０１〜０．３重量部配合し、下記式（ＩＩ）
【化４】
2008297454.tif 000016
（式（ＩＩ）中、Ｒ1〜Ｒ20は、それぞれ独立して、水素原子、ハロゲン原子、炭素数１〜３０のアルキル基、炭素数１〜３０のアルコキシル基、炭素数２〜３０のアルコキシアルキル基、炭素数６〜１８のアリールオキシ基、炭素数６〜１８のアリール基、炭素数５〜８のシクロアルキル基、炭素数６〜２０のアルキルシクロアルキル基、ヒドロキシル基、メルカプト基、炭素数１〜３０のアルキルチオ基、炭素数１〜３０のアルキルアミノ基または炭素数２〜３０のジアルキルアミノ基を表す。Ｒ1〜Ｒ20の少なくとも１つの置換基は、アルキル基、アルコキシル基、アルコキシアルキル基、アリールオキシ基、アリール基、シクロアルキル基、アルキルシクロアルキル基、ヒドロキシル基、メルカプト基、アルキルチオ基、アルキルアミノ基またはジアルキルアミノ基である。また、アルキル基、アルコキシル基、アルコキシアルキル基、アリールオキシ基、アリール基、シクロアルキル基、アルキルシクロアルキル基、アルキルチオ基、およびジアルキルアミノ基に結合している水素原子は、炭素数１〜３０のアルキル基、炭素数１〜３０のアルコキシル基、またはハロゲン原子に置換されていてもよい。）
で示されるジシロキサン化合物を０．０１〜５重量部配合する、脂環式構造含有樹脂の安定化方法。
【発明の詳細な説明】
【技術分野】
【０００１】
本発明は、脂環式構造含有樹脂組成物およびそれを用いた成形品、ならびに脂環式構造含有樹脂の安定化方法に関する。
【背景技術】
【０００２】
従来、透明性の樹脂は、自動車部品、照明機器、電気部品など、通常の透明性が要求される成形品の材料として用いられており、特に最近においては、光学的性質が重視される光学材料としての応用が進みつつある。脂環式構造含有樹脂の１種類であるノルボルネン系ポリマーに由来する構造単位を含有する樹脂（以下、ノルボルネン系重合体）は、他の樹脂と比較して長期耐熱性や耐光性に優れることから、ランプ用キャップ、オーディオプレーヤーなどのピックアップレンズなどの光学用の成形品に用いられている。
【０００３】
たとえば特許文献１には、ノルボルネン系重合体にフェノール系酸化防止剤を老化防止剤として配合し得ることが開示され、具体的には、ノルボルネン系重合体１００重量部にテトラキス〔メチレン−３−（３’，５’−ジ−ｔｅｒｔ−ブチル−４’−ヒドロキシフェニル）プロピオネート〕メタン）０．１重量部を配合した樹脂組成物が透明性、耐光性に優れていることが開示されている。
【特許文献１】特開２０００−７７６４号公報
【発明の開示】
【発明が解決しようとする課題】
【０００４】
近年、ブルーレイなどのＩＴ技術の発展から、光学用の成形品として用いられる樹脂については、長時間使用しても高い光線透過性が維持されることが求められている。本発明者らは、ノルボルネン系重合体１００重量部にテトラキス〔メチレン−３−（３’，５’−ジ−ｔｅｒｔ−ブチル−４'−ヒドロキシフェニル）プロピネート〕メタン）０．１５重量部を配合した樹脂組成物を射出成形して得た成形品について、加速試験として１２０℃で保存する実験を行なったところ、光線透過性（４００ｎｍ）は２１日間で９．２％低下した。このように、特許文献１に開示された技術では、長時間使用すると光線透過性が低下する可能性がある。
【０００５】
本発明は、上記課題を解決するためになされたものであって、その目的とするところは、長時間保存しても高い光線透過性が維持される脂環式構造含有樹脂組成物を提供することである。
【課題を解決するための手段】
【０００６】
本発明の脂環式構造含有樹脂組成物は、脂環式構造含有樹脂１００重量部に対し、０．０１〜０．３重量部の下記式（Ｉ）
【０００７】
【化１】
2008297454.tif 000002
【０００８】
（式（Ｉ）中、Ｒは炭素数１〜８のアルキル基を示し、Ｘはヘテロ原子および／または環状基を含んでいてもよい炭素数１〜１８のｎ価のアルコール残基を示す。ｎは１〜４の整数を示す。）で示されるフェノール系酸化防止剤と、０．０１〜５重量部の下記式（ＩＩ）
【０００９】
【化２】
2008297454.tif 000003
【００１０】
（式（ＩＩ）中、Ｒ1〜Ｒ20は、それぞれ独立して、水素原子、ハロゲン原子、炭素数１〜３０のアルキル基、炭素数１〜３０のアルコキシル基、炭素数２〜３０のアルコキシアルキル基、炭素数６〜１８のアリールオキシ基、炭素数６〜１８のアリール基、炭素数５〜８のシクロアルキル基、炭素数６〜２０のアルキルシクロアルキル基、ヒドロキシル基、メルカプト基、炭素数１〜３０のアルキルチオ基、炭素数１〜３０のアルキルアミノ基または炭素数２〜３０のジアルキルアミノ基を表わす。Ｒ1〜Ｒ20の少なくとも１つの置換基は、アルキル基、アルコキシル基、アルコキシアルキル基、アリールオキシ基、アリール基、シクロアルキル基、アルキルシクロアルキル基、ヒドロキシル基、メルカプト基、アルキルチオ基、アルキルアミノ基またはジアルキルアミノ基である。また、アルキル基、アルコキシル基、アルコキシアルキル基、アリールオキシ基、アリール基、シクロアルキル基、アルキルシクロアルキル基、アルキルチオ基、およびジアルキルアミノ基に結合している水素原子は、炭素数１〜３０のアルキル基、炭素数１〜３０のアルコキシル基、またはハロゲン原子に置換されていてもよい。）で示されるジシロキサン化合物とを含むことを特徴とする。
【００１１】
本発明の脂環式構造含有樹脂組成物は、脂環式構造含有樹脂１００重量部に対し、前記フェノール系酸化防止剤を０．０２〜０．２重量部、前記ジシロキサン化合物を０．１〜３重量部含むことが、好ましい。
【００１２】
本発明の脂環式構造含有樹脂組成物に用いられる脂環式構造含有樹脂はノルボルネン系重合体であることが好ましい。
【００１３】
本発明はまた、上述した本発明の脂環式構造含有樹脂組成物を用いた成形品についても提供する。
【００１４】
本発明はさらに、脂環式構造含有樹脂１００重量部に対し、下記式（Ｉ）
【００１５】
【化３】
2008297454.tif 000004
【００１６】
（式（Ｉ）中、Ｒは炭素数１〜８のアルキル基を示し、Ｘはヘテロ原子および／または環状基を含んでいてもよい炭素数１〜１８のｎ価のアルコール残基を示す。ｎは１〜４の整数を示す。）で示されるフェノール系酸化防止剤を０．０１〜０．３重量部配合し、下記式（ＩＩ）
【００１７】
【化４】
2008297454.tif 000005
【００１８】
（式（ＩＩ）中、Ｒ1〜Ｒ20は、それぞれ独立して、水素原子、ハロゲン原子、炭素数１〜３０のアルキル基、炭素数１〜３０のアルコキシル基、炭素数２〜３０のアルコキシアルキル基、炭素数６〜１８のアリールオキシ基、炭素数６〜１８のアリール基、炭素数５〜８のシクロアルキル基、炭素数６〜２０のアルキルシクロアルキル基、ヒドロキシル基、メルカプト基、炭素数１〜３０のアルキルチオ基、炭素数１〜３０のアルキルアミノ基または炭素数２〜３０のジアルキルアミノ基を表わす。Ｒ1〜Ｒ20の少なくとも１つの置換基は、アルキル基、アルコキシル基、アルコキシアルキル基、アリールオキシ基、アリール基、シクロアルキル基、アルキルシクロアルキル基、ヒドロキシル基、メルカプト基、アルキルチオ基、アルキルアミノ基またはジアルキルアミノ基である。また、アルキル基、アルコキシル基、アルコキシアルキル基、アリールオキシ基、アリール基、シクロアルキル基、アルキルシクロアルキル基、アルキルチオ基、およびジアルキルアミノ基に結合している水素原子は、炭素数１〜３０のアルキル基、炭素数１〜３０のアルコキシル基、またはハロゲン原子に置換されていてもよい。）で示されるジシロキサン化合物を０．０１〜５重量部配合する、脂環式構造含有樹脂の安定化方法についても提供する。
【発明の効果】
【００１９】
本発明によれば、長時間保存しても高い光線透過率が保持される脂環式構造含有樹脂組成物およびそれを用いた光学用などの成形品が提供される。また本発明の脂環式構造含有樹脂の安定化方法により、脂環式構造含有樹脂の高温下保存後も高い光線透過率を保持させることができ、安定性を高めることができる。
【発明を実施するための最良の形態】
【００２０】
本発明の脂環式構造含有樹脂組成物は、脂環式構造含有樹脂と、それぞれ特定構造を有するフェノール系酸化防止剤と、ジシロキサン化合物とを、それぞれ特定範囲内の割合で含有することを特徴とする。以下、本発明の脂環式構造含有樹脂組成物の各成分について説明する。
【００２１】
〔１〕脂環式構造含有樹脂
本発明に用いられる脂環式構造含有樹脂は、主鎖および／または側鎖に脂環式構造を有するものであり、機械的強度、耐熱性などの観点から、主鎖に脂環式構造を含有するものが好ましい。ここで、脂環式構造としては、飽和環状炭化水素（シクロアルカン）構造、不飽和環状炭化水素（シクロアルケン）構造などが挙げられるが、機械的強度、耐熱性などの観点から、シクロアルカン構造やシクロアルケン構造が好ましく、中でもシクロアルカン構造を有するものが最も好ましい。
【００２２】
脂環式構造を構成する炭素原子数は、通常、４〜３０個であり、好ましくは５〜２０個、より好ましくは５〜１５個の範囲内である場合に、機械的強度、耐熱性および成形性の特性が高度にバランスされ、好適である。
【００２３】
本発明に用いられる脂環式構造含有樹脂中の脂環式構造を有する繰り返し単位の割合は、使用目的に応じて適宜選択されればよいが、通常３０重量％以上、好ましくは５０重量％以上、より好ましくは７０重量％以上である。脂環式構造含有樹脂中の脂環式構造を有する繰り返し単位の割合が３０重量％以上の場合には、耐熱性が向上する傾向にある。脂環式構造含有樹脂中の脂環式構造を有する繰り返し単位以外の残部は、特に制限されるものではなく、使用目的に応じて適宜選択される。
【００２４】
このような脂環式構造含有樹脂としては、たとえばノルボルネン系重合体、単環の環状オレフィン系重合体、環状共役系ジエン系重合体、ビニル脂環式炭化水素重合体、ならびにこれらの水素添加物などが挙げられる。これらの中でも、ノルボルネン系重合体およびその水素添加物、環状共役ジエン系重合体およびその水素添加物が好ましく、ノルボルネン系重合体およびその水素添加物がより好ましい。
【００２５】
ノルボルネン系重合体としては、たとえばノルボルネン系モノマーの開裂重合体およびその水素添加物、ノルボルネン系モノマーおよびビニル化合物の付加型重合体ならびにその水素添加物などが挙げられる。これらの中でも、耐熱性の観点から水素添加物が好ましく、とりわけ、耐熱性、機械的強度および成形加工性を高度にバランスさせる上で、ノルボルネン系モノマーの開裂重合体水素添加物が特に好ましい。
【００２６】
ノルボルネン系モノマーの具体例としては、ビシクロ［２．２．１］ヘプタ−２−エン、５−メチル−ビシクロ［２．２．１］ヘプタ−２−エン、５，５−ジメチル−ビシクロ［２．２．１］ヘプタ−２−エン、５−エチル−ビシクロ［２．２．１］ヘプタ−２−エン、５−ブチル−ビシクロ［２．２．１］ヘプタ−２−エン、５−エチリデン−ビシクロ［２．２．１］−ヘプタ２−エン、５−ヘキシル−ビシクロ［２．２．１］ヘプタ−２−エン、５−オクチル−ビシクロ［２．２．１］ヘプタ−２−エン、５−オクタデシル−ビシクロ［２．２．１］ヘプタ−２−エン、５−エチリデン−ビシクロ［２．２．１］ヘプタ−２−エン、５−メチリデン−ビシクロ［２．２．１］ヘプタ−２−エン、５−ビニル−ビシクロ［２．２．１］ヘプタ−２−エン、５−プロペニル−ビシクロ［２．２．１］ヘプタ−２−エン、５−メトキシ−カルボニル−ビシクロ［２．２．１］ヘプタ−２−エン、５−シアノ−ビシクロ［２．２．１］ヘプタ−２−エン、５−メチル−５−メトキシカルボニル−ビシクロ［２．２．１］ヘプタ−２−エン、５−メトキシカルボニルビシクロ［２．２．１］ヘプト−２−エン、５−エトキシカルボニルビシクロ［２．２．１］ヘプト−２−エン、５−メチル−５−メトキシカルボニルビシクロ［２．２．１］ヘプト−２−エン、５−メチル−５−エトキシカルボニルビシクロ［２．２．１］ヘプト−２−エン、ビシクロ［２．２．１］ヘプト−５−エニル−２−メチルプロピオネイト、ビシクロ［２．２．１］ヘプト−５−エニル−２−メチルオクタネイト、ビシクロ［２．２．１］ヘプト−２−エン−５，６−ジカルボン酸無水物、５−ヒドロキシメチルビシクロ［２．２．１］ヘプト−２−エン、５，６−ジ（ヒドロキシメチル）ビシクロ［２．２．１］ヘプト−２−エン、５−ヒドロキシ−ｉ−プロピルビシクロ［２．２．１］ヘプト−２−エン、５，６−ジカルボキシビシクロ［２．２．１］ヘプト−２−エン、５−シアノビシクロ［２．２．１］ヘプト−２−エン、ビシクロ［２．２．１］ヘプト−２−エン−５，６−ジカルボン酸イミド、トリシクロ［４．３．１２，５ ．０１，６ ］デカ−３，７−ジエン、トリシクロ［４．３．１２，５ ．０１，６ ］デカ−３−エン、トリシクロ［４．４．１２，５ ．０１，６ ］ウンデカ−３，７−ジエン若しくはトリシクロ［４．４．１２，５ ．０１，６ ］ウンデカ−３，８−ジエンまたはこれらの部分水素添加物（またはシクロペンタジエンとシクロヘキセンの付加物）であるトリシクロ［４．４．１２，５ ．０１，６ ］ウンデカ−３−エン、５−シクロペンチル−ビシクロ［２．２．１］ヘプト−２−エン、５−シクロヘキシル−ビシクロ［２．２．１］ヘプト−２−エン、５−シクロヘキセニルビシクロ［２．２．１］ヘプト−２−エン、５−フェニル−ビシクロ［２．２．１］ヘプト−２−エン、テトラシクロ［４．４．１２，５ ．１７，１０．０］−ドデカ−３−エン、８−メチルテトラシクロ［４．４．１２，５ ．１７，１０．０］−ドデカ−３−エン、８−エチルテトラシクロ［４．４．１２，５ ．１７，１０．０］−ドデカ−３−エン、８−メチリデンテトラシクロ［４．４．１２，５ ．１７，１０．０］−ドデカ−３−エン、���−エチリデンテトラシクロ［４．４．１２，５ ．１７，１０．０］−ドデカ−３−エン、８−ビニルテトラシクロ［４．４．１２，５ ．１７，１０．０］−ドデカ−３−エン、８−プロペニル−テトラシクロ［４．４．１２，５ ．１７，１０．０］−ドデカ−３−エン、８−メトキシカルボニルテトラシクロ［４．４．１２，５ ．１７，１０．０］−ドデカ−３−エン、８−メチル−８−メトキシカルボニルテトラシクロ［４．４．１２，５ ．１７，１０．０］−ドデカ−３−エン、８−ヒドロキシメチルテトラシクロ［４．４．１２，５ ．１７，１０．０］−ドデカ−３−エン、８−カルボキシテトラシクロ［４．４．１２，５ ．１７，１０．０］−ドデカ−３−エン、８−シクロペンチル−テトラシクロ［４．４．１２，５ ．１７，１０．０］−ドデカ−３−エン、８−シクロヘキシル−テトラシクロ［４．４．１２，５．１７，１０．０］−ドデカ−３−エン、８−シクロヘキセニル−テトラシクロ［４．４．１２，５ ．１７，１０．０］−ドデカ−３−エン、８−フェニル−シクロペンチル−テトラシクロ［４．４．１２，５ ．１７，１０．０］−ドデカ−３−エン、テトラシクロ［７．４．１１０，１３ ．０１，９ ．０２，７ ］トリデカ−２，４，６，１１−テトラエン、テトラシクロ［８．４．１１１，１４ ．０１，１０．０３，８ ］テトラデカ−３，５，７，１２−テトラエン、ペンタシクロ［６．５．１１，８ ．１３，６ ．０２，７ ．０９，１３］ペンタデカ−３，１０−ジエン、ペンタシクロ［７．４．１３，６ ．１１０，１３ ．０１，９ ．０２，７ ］ペンタデカ−４，１１−ジエン、シクロペンタジエンの４量体などが挙げられる。これらのノルボルネン系モノマーは、それぞれ単独であるいは２種以上組合わせて用いられる。
【００２７】
ノルボルネン系モノマーと共重合可能なビニル化合物としては、たとえば、エチレン、プロピレン、１−ブテン、１−ペンテン、１−ヘキセン、３−メチル−１−ブテン、３−メチル−１−ペンテン、３−エチル−１−ペンテン、４−メチル−１−ペンテン、４−メチル−１−ヘキセン、４，４−ジメチル−１−ヘキセン、４，４−ジメチル−１−ペンテン、４−エチル−１−ヘキセン、３−エチル−１−ヘキセン、１−オクテン、１−デセン、１−ドデセン、１−テトラデセン、１−ヘキサデセン、１−オクタデセン、１−エイコセンなどの炭素数２〜２０のエチレンまたはα−オレフィン、シクロブテン、シクロペンテン、シクロヘキセン、３，４−ジメチルシクロペンテン、３−メチルシクロヘキセン、２−（２−メチルブチル）−１−シクロヘキセン、シクロオクテン、３ａ，５，６，７ａ−テトラヒドロ−４，７−メタノ−１Ｈ−インデンなどのシクロオレフィン、１，４−ヘキサジエン、４−メチル−１，４−ヘキサジエン、５−メチル−１，４−ヘキサジエン、１，７−オクタジエンなどの非共役ジエンなどが挙げられる。これらのビニル系化合物は、それぞれ単独で、あるいは２種以上を組み合わせて使用することができる。
【００２８】
ノルボルネン系モノマーまたはノルボルネン系モノマーと共重合可能なビニル系化合物との重合方法及び水素添加方法は、格別な制限はなく公知の方法に従って行なうことができる。
【００２９】
ノルボルネン系モノマーの開環（共）重合体は、ノルボルネン系モノマーを、開環重合触媒として、ルテニウム、ロジウム、パラジウム、オスミウム、イリジウム、白金などの金属のハロゲン化物、硝酸塩またはアセチルアセトン化合物と、還元剤とからなる触媒系、あるいは、チタン、バナジウム、ジルコニウム、タングステン、モリブデンなどの金属のハロゲン化物またはアセチルアセトン化合物と、有機アルミニウム化合物とからなる触媒系を用いて、溶媒中または無溶媒で、通常、−５０〜１００℃の重合温度、０〜５０ｋｇ／ｃｍ2 の重合圧力で開環（共）重合させることにより得ることができる。
【００３０】
触媒系に、分子状酸素、アルコール、エーテル、過酸化物、カルボン酸、酸無水物、酸クロリド、エステル、ケトン、含窒素化合物、含硫黄化合物、含ハロゲン化合物、分子状ヨウ素、その他のルイス酸などの第三成分を加えて、重合活性や開環重合の選択性を高めることができる。
【００３１】
ノルボルネン系モノマーとビニル系化合物との付加共重合体は、たとえば、モノマー成分を、溶媒中または無溶媒で、チタン、ジルコニウム、又はバナジウム化合物と有機アルミニウム化合物とからなる触媒系の存在下で、通常、−５０〜１００℃の重合温度、０〜５０ｋｇ／ｃｍ2の重合圧力で共重合させる方法により得ることができる。
【００３２】
水素添加ノルボルネン系重合体は、常法に従って、開環（共）重合体を水素添加触媒の存在下に水素により水素化する方法により得ることができる。
【００３３】
本発明に用いられる脂環式構造含有樹脂の分子量は、使用目的に応じて適宜選択されるが、シクロヘキサン溶液（樹脂が溶解しない場合はトルエン溶液）のゲル・パーミエーション・クロマトグラフ法で測定したポリスチレン換算の数平均分子量で、５，０００以上、好ましくは５，０００〜５００，０００、より好ましくは８，０００〜２００，０００である。中でも、１０，０００〜１００，０００の範囲である場合に、機械的強度と成形加工性とが高度にバランスし、好適である。
【００３４】
本発明に用いられる脂環式構造含有樹脂のガラス転移温度（Ｔｇ）は、使用目的に応じて適宜選択されればよいが、ランプ用キャップやピックアップレンズなどの光学用の成形品に用いる場合などにはガラス転移温度は高い方が好ましく、通常７０〜２５０℃、好ましくは９０〜２２０℃、より好ましくは１２０〜１８０℃である。中でも、１４０〜１８０℃である場合に、耐熱性および成形時流動性が高度にバランスし、好適である。
【００３５】
本発明に用いられる脂環式構造含有樹脂のメルトフローレート（ＩＳＯ１１３３（２８０℃、２１．１８Ｎ）に準拠）は、通常１〜１００ｇ／１０ｍｉｎ、好ましくは１０〜５０ｇ／１０ｍｉｎの範囲である。メルトフローレートが１ｇ／１０ｍｉｎ以上である場合には、成形品の表面の平滑性に優れる傾向にあることから好ましく、またメルトフローレートが１００ｇ／１０ｍｉｎ以下である場合には、成形品の物理的強度が向上する傾向にあることから好ましい。
【００３６】
なお、本発明の脂環式構造含有樹脂組成物において、上述した脂環式構造含有樹脂は、それぞれ単独で、または２種以上を組み合わせて用いることができる。
【００３７】
〔２〕フェノール系酸化防止剤
本発明の脂環式構造含有樹脂組成物は、下記式（Ｉ）で表わされるフェノール系酸化防止剤を含む。
【００３８】
【化５】
2008297454.tif 000006
【００３９】
上記式（Ｉ）中、Ｒは炭素数１〜８のアルキル基を示す。炭素数１〜８のアルキル基としては、たとえば、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、イソペンチル基、ｔｅｒｔ−ペンチル基、ネオペンチル基、ｎ−ヘキシル基、イソヘキシル基、３−メチルペンチル基、ネオヘキシル基、２，３−ジメチルブチル基、ｎ−ヘプチル基、２−メチルヘキシル基、３−メチルヘキシル基、３−エチルペンチル基、２，２−ジメチルペンチル基、２，３−ジメチルペンチル基、２，４−ジメチルペンチル基、３，３−ジメチルペンチル基、２，２，３−トリメチルブチル基、ｎ−オクチル基、２−メチルヘプチル基、３−メチルヘプチル基、４−メチルヘプチル基、３−エチルヘキシル基、２，２、−ジメチルヘキシル基、２，３−ジメチルヘキシル基、２，４−ジメチルヘキシル基、２，５−ジメチルヘキシル基、３，３−ジメチルヘキシル基、３，４−ジメチルヘキシル基、２−メチル−３−エチルペンチル基、３−メチル−３−エチルペンチル基、２，２，３−トリメチルペンチル基、２，２，４−トリメチルペンチル基、２，３，３−トリメチルペンチル基、２，３，４−トリメチルペンチル基、２，２，３，３−テトラメチルブチル基などが好ましいものとして例示される。中でも、メチル基、ｔｅｒｔ−ブチル基、ｔｅｒｔ−ペンチル基である場合が、樹脂との相溶性に優れる傾向にあることから、特に好ましい。
【００４０】
また上記式（Ｉ）中、Ｘはヘテロ原子および／または環状基を含んでいてもよい炭素数１〜１８のｎ価のアルコール残基を示す。ここで、アルコール残基とは、アルコールの水酸基の水素原子以外の部分をいう。好適なアルコール残基をアルコール名で例示すれば、ヘテロ原子および／または環状基を含んでいてもよい炭素数１〜１８のｎ価のアルコール残基のアルコールとしては、たとえば、トリエチレングリコール、ペンタエリスリトール、オクタデシルアルコール、３，９−ビス（１，１−ジメチル−２−ヒドロキシエチル）−２，４，８，１０−テトラオキサスピロ［５・５］ウンデカンなどが挙げられる。中でも、成形品の光線透過率の低下を抑制する観点からは、ペンタエリスリトール、３，９−ビス（１，１−ジメチル−２−ヒドロキシエチル）−２，４，８，１０−テトラオキサスピロ［５・５］ウンデカンが特に好ましい。
【００４１】
また、上記式（Ｉ）中、ｎは１〜４の整数を示す。上記式（Ｉ）中のｎが４以下である場合には、成形品の光線透過率の低下を抑制できるためである。
【００４２】
本発明に用いられるフェノール系酸化防止剤としては、具体的には、テトラキス〔メチレン−３−（３’，５’−ジ−ｔｅｒｔ−ブチル−４’−ヒドロキシフェニル）プロピオネート〕メタン）、オクタデシル  ３−（３’，５’−ジ−ｔｅｒｔ−ブチル−４’−ヒドロキシフェニル）プロピオネート、３，９−ビス〔２−｛（３−ｔｅｒｔ−ブチル−４−ヒドロキシ−５−メチルフェニル）プロピオニルオキシ｝−１，１−ジメチルエチル〕−２，４，８，１０−テトラオキサスピロ［５・５］ウンデカン、トリエチレングリコール−ビス（３−ｔｅｒｔ−ブチル−５−メチル−ヒドロキシフェニル）プロピオネートなどが例示される。中でも、成形品の光線透過率の低下を抑制できる観点から、テトラキス〔メチレン−３−（３’，５’−ジ−ｔｅｒｔ−ブチル−４’−ヒドロキシフェニル）プロピオネート〕メタン）（以下に構造式を示す）、３，９−ビス〔２−｛（３−ｔｅｒｔ−ブチル−４−ヒドロキシ−５−メチルフェニル）プロピオニルオキシ｝−１，１−ジメチルエチル〕−２，４，８，１０−テトラオキサスピロ［５・５］ウンデカンが特に好適に用いられる。
【００４３】
【化６】
2008297454.tif 000007
【００４４】
フェノール系酸化防止剤は、市販の適宜のものを好適に用いることができ、具体例としては、たとえば、スミライザー  ＧＡ−８０（住友化学社製）、イルガノックス  １０１０（チバ・スペシャルティ・ケミカルズ社製）を挙げることができる。また、フェノール系酸化防止剤が予め配合された市販の脂環式構造含有樹脂を用いるようにしてもよい。
【００４５】
本発明の脂環式構造含有樹脂組成物は、上述したフェノール系酸化防止剤を脂環式構造含有樹脂１００重量部に対し０．０１〜０．３重量部の範囲内で含有する。フェノール系酸化防止剤の含有比が脂環式構造含有樹脂１００重量部に対し０．０１重量部以上であることで、成形品を加工する際の安定性が向上するためであり、また、フェノール系酸化防止剤の含有比が脂環式構造含有樹脂１００重量部に対し０．３重量部以下であることで、成形品の光線透過率が向上するためである。成形品の加工時の安定性および光線透過率の観点から、フェノール系酸化防止剤の含有比は脂環式構造含有樹脂１００重量部に対し０．０２〜０．２重量部の範囲内であることが好ましく、０．０５〜０．２重量部の範囲内であることがより好ましい。
【００４６】
〔３〕ジシロキサン化合物
本発明の脂環式構造含有樹脂組成物は、下記式（ＩＩ）で表わされるジシロキサン化合物を含む。
【００４７】
【化７】
2008297454.tif 000008
【００４８】
上記式（ＩＩ）中、Ｒ1〜Ｒ20は、それぞれ独立して、水素原子、ハロゲン原子、炭素数１〜３０のアルキル基、炭素数１〜３０のアルコキシル基、炭素数２〜３０のアルコキシアルキル基、炭素数６〜１８のアリールオキシ基、炭素数６〜１８のアリール基、炭素数５〜８のシクロアルキル基、炭素数６〜２０のアルキルシクロアルキル基、ヒドロキシル基、メルカプト基、炭素数１〜３０のアルキルチオ基、炭素数１〜３０のアルキルアミノ基または炭素数２〜３０のジアルキルアミノ基を表わす。Ｒ1〜Ｒ20の少なくとも１つの置換基は、アルキル基、アルコキシル基、アルコキシアルキル基、アリールオキシ基、アリール基、シクロアルキル基、アルキルシクロアルキル基、ヒドロキシル基、メルカプト基、アルキルチオ基、アルキルアミノ基またはジアルキルアミノ基である。また、アルキル基、アルコキシル基、アルコキシアルキル基、アリールオキシ基、アリール基、シクロアルキル基、アルキルシクロアルキル基、アルキルチオ基、およびジアルキルアミノ基に結合している水素原子は、炭素数１〜３０のアルキル基、炭素数１〜３０のアルコキシル基、またはハロゲン原子に置換されていてもよい。
【００４９】
Ｒ1〜Ｒ20で表わされる上記のハロゲン原子としては、塩素原子、臭素原子、フッ素原子またはヨウ素原子が挙げられる。
【００５０】
Ｒ1〜Ｒ20で表わされる上記のアルキル基としては、たとえばメチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、イソペンチル基、ｔｅｒｔ−ペンチル基、ネオペンチル基、ｎ−ヘキシル基、イソヘキシル基、３−メチルペンチル基、ネオヘキシル基、２，３−ジメチルブチル基、ｎ−ヘプチル基、２−メチルヘキシル基、３−メチルヘキシル基、３−エチルペンチル基、２，２−ジメチルペンチル基、２，３−ジメチルペンチル基、２，４−ジメチルペンチル基、３，３−ジメチルペンチル基、２，２，３−トリメチルブチル基、ｎ−オクチル基、２−メチルヘプチル基、３−メチルヘプチル基、４−メチルヘプチル基、３−エチルヘキシル基、２，２、−ジメチルヘキシル基、２，３−ジメチルヘキシル基、２，４−ジメチルヘキシル基、２，５−ジメチルヘキシル基、３，３−ジメチルヘキシル基、３，４−ジメチルヘキシル基、２−メチル−３−エチルペンチル基、３−メチル−３−エチルペンチル基、２，２，３−トリメチルペンチル基、２，２，４−トリメチルペンチル基、２，３，３−トリメチルペンチル基、２，３，４−トリメチルペンチル基、２，２，３，３−テトラメチルブチル基などの炭素数１〜３０のアルキル基が挙げられる。これらの中でもメチル基、エチル基、ｔｅｒｔ−ブチル基が好ましい。
【００５１】
Ｒ1〜Ｒ20で表わされる上記のハロゲン置換アルキル基としては、たとえばクロロメチル基、ブロモメチル基、フルオロメチル基やトリフルオロメチル基などが挙げられる。
【００５２】
Ｒ1〜Ｒ20で表わされる上記のアルコキシル基としては、たとえばメトキシ基、エトキシ基、ｎ−プロピルオキシ基、イソプロピルオキシ基、ｎ−ブトキシ基、イソブトキシ基、ｓｅｃ−ブトキシ基、ｔｅｒｔ−ブトキシ基、ｔｅｒｔ−ペンチルオキシ基、イソオクチルオキシ基、ｔｅｒｔ−オクチルオキシ基、２−エチルヘキシルオキシ基などの炭素数１〜３０のアルコキシル基が挙げられる。中でも、メトキシ基、エトキシ基が好ましい。
【００５３】
Ｒ1〜Ｒ20で表わされる上記のアルコキシアルキル基としては、たとえばメトキシメチル基、エトキシメチル基、ｎ−プロポキシメチル基、イソプロポキシメチル基、ｎ−ブトキシメチル基、イソブトキシメチル基、ｓｅｃ−ブトキシメチル基、ｔｅｒｔ−ブトキシメチル基、ｔｅｒｔ−ペンチルオキシメチル基、イソオクチルオキシメチル基、ｔｅｒｔ−オクチルオキシメチル基、２−エチルヘキシルオキシメチル基、メトキシエチル基、エトキシエチル基、ｎ−プロポキシエチル基、イソプロポキシエチル基、ｎ−ブトキシエチル基、イソブトキシエチル基、ｓｅｃ−ブトキシエチル基、ｔｅｒｔ−ブトキシエチル基、ｔｅｒｔ−ペンチルオキシエチル基、イソオクチルオキシエチル基、ｔｅｒｔ−オクチルオキシエチル基、２−エチルヘキシルオキシエチル基などの炭素数２〜３０のアルコキシアルキル基が挙げられる。
【００５４】
Ｒ1〜Ｒ20で表わされる上記のアリールオキシ基としては、たとえばフェノキシ基、２−メチルフェニルオキシ基、３−メチルフェニルオキシ基、４−メチルフェニルオキシ基、２−ｔｅｒｔ−ブチルフェニルオキシ基、３−ｔｅｒｔ−ブチルフェニルオキシ基、４−ｔｅｒｔ−ブチルフェニルオキシ基、２，４−ジメチルフェニルオキシ基、２，６−ジメチルフェニルオキシ基、２，４−ジ−ｔｅｒｔ−ブチルフェニルオキシ基、２，６−ジ−ｔｅｒｔ−ブチルフェニルオキシ基、２，４，６−トリメチルフェニルオキシ基、２，４，６−トリ−ｔｅｒｔ−ブチルフェニルオキシ基、２−ヒドロキシフェニルオキシ基、３−ヒドロキシフェニルオキシ基、４−ヒドロキシフェニルオキシ基、２−メトキシフェニルオキシ基、３−メトキシフェニルオキシ基、４−メトキシフェニルオキシ基などの炭素数６〜１８のアリールオキシ基が挙げられる。中でも、フェノキシ基が好ましい。
【００５５】
Ｒ1〜Ｒ20で表わされる上記のアリール基としては、たとえばフェニル基、２−メチルフェニル基、３−メチルフェニル基、４−メチルフェニル基、２−メトキシフェニル基、３−メトキシフェニル基、４−メトキシフェニル基、２−ヒドロキシフェニル基、３−ヒドロキシフェニル基、４−ヒドロキシフェニル基、２−メトキシフェニル基、３−メトキシフェニル基、４−メトキシフェニル基などのような炭素数１〜３のアルキル基、炭素数１〜３のアルコキシ基およびヒドロキシ基からなる群より選ばれる１〜３個の置換基で置換されていてもよい単環〜三環のアリール基（炭素数６〜１８）が挙げられる。
【００５６】
Ｒ1〜Ｒ20で表わされる上記のシクロアルキル基としては、たとえばシクロペンチル基、シクロヘキシル基、シクロヘプチル基、シクロオクチル基などの炭素数５〜８のシクロアルキル基が挙げられる。
【００５７】
Ｒ1〜Ｒ20で表わされる上記のアルキルシクロアルキル基としては、たとえば１−メチルシクロペンチル基、１−メチルシクロヘキシル基や１−メチル−４−ｉ−プロピルシクロヘキシル基などの炭素数６〜２０のアルキルシクロアルキル基が挙げられる。
【００５８】
Ｒ1〜Ｒ20で表わされる上記のアルキルチオ基としては、たとえばメチルチオ基、エチルチオ基、ｎ−プロピルチオ基、イソプロピルチオ基、ｎ−ブチルチオ基、イソブチルチオ基、ｓｅｃ−ブチルチオ基、ｔｅｒｔ−ブチルチオ基、ｔｅｒｔ−ペンチルチオ基、イソオクチルチオ基、ｔｅｒｔ−オクチルチオ基、２−エチルヘキシルチオ基などの炭素数１〜３０のアルキルチオ基が挙げられる。
【００５９】
Ｒ1〜Ｒ20で表わされる上記のアルキルアミノ基としては、たとえばメチルアミノ基、エチルアミノ基、ｎ−プロピルアミノ基、イソプロピルアミノ基、ｎ−ブチルアミノ基、イソブチルアミノ基、ｓｅｃ−ブチルアミノ基、ｔｅｒｔ−ブチルアミノ基、ｔｅｒｔ−ペンチルアミノ基、イソオクチルアミノ基、ｔｅｒｔ−オクチルアミノ基、２−エチルヘキシルアミノ基などの炭素数１〜３０のアルキルアミノ基が挙げられる。
【００６０】
Ｒ1〜Ｒ20で表わされる上記のジアルキルアミノ基としては、たとえばジメチルアミノ基、ジエチルアミノ基、ジ−ｎ−プロピルアミノ基、ジ−イソプロピルアミノ基、ジ−ｎ−ブチルアミノ基、ジ−イソブチルアミノ基、ジ−ｓｅｃ−ブチルアミノ基、ジ−ｔｅｒｔ−ブチルアミノ基、ジ−ｔｅｒｔ−ペンチルアミノ基、ジ−イソオクチルアミノ基、ジ−ｔｅｒｔ−オクチルアミノ基、ジ−２−エチルヘキシルアミノ基の炭素数２〜３０のジアルキルアミノ基などが挙げられる。
【００６１】
置換基Ｒ1〜Ｒ20としては、該置換基を構成する全ての炭素数が、１つの置換基あたり１〜３０、とりわけ１〜４程度であることが好ましい。また、置換基Ｒ1〜Ｒ20としては、アルコキシ基であることが好ましく、とりわけ、メトキシ基、エトキシ基、イソプロポキシ基、ｔｅｒｔ−ブトキシ基などの炭素数１〜４程度のアルコキシ基が好ましい。
【００６２】
上記式（ＩＩ）で示されるジシロキサン化合物の具体例としては、以下のような化合物が例示される。
【００６３】
（Ｒ1〜Ｒ20がアルキル基であるジシロキサン化合物）
１，１，３，３−テトラキス（２−メチルフェニル）ジシロキサン、１，１，３，３−テトラキス（３−メチルフェニル）ジシロキサン、１，１，３，３−テトラキス（４−メチルフェニル）ジシロキサン、１，１，３，３−テトラキス（２−エチルフェニル）ジシロキサン、１，１，３，３−テトラキス（３−エチルフェニル）ジシロキサン、１，１，３，３−テトラキス（４−エチルフェニル）ジシロキサン、１，１，３，３−テトラキス（２−ｎ−ブチルフェニル）ジシロキサン、１，１，３，３−テトラキス（３−ｎ−ブチルフェニル）ジシロキサン、１，１，３，３−テトラキス（４−ｎ−ブチルフェニル）ジシロキサン、１，１，３，３−テトラキス（２−ｔ−ブチルフェニル）ジシロキサン、１，１，３，３−テトラキス（３−ｔ−ブチルフェニル）ジシロキサン、１，１，３，３−テトラキス（４−ｔ−ブチルフェニル）ジシロキサン、１，１，３，３−テトラキス（２−ｔ−オクチルフェニル）ジシロキサン、１，１，３，３−テトラキス（３−ｔ−オクチルフェニル）ジシロキサン、１，１，３，３−テトラキス（４−ｔ−オクチルフェニル）ジシロキサン、１，１，３，３−テトラキス（２，３−ジメチルフェニル）ジシロキサン、１，１，３，３−テトラキス（２，４−ジメチルフェニル）ジシロキサン、１，１，３，３−テトラキス（２，５−ジメチルフェニル）ジシロキサン、１，１，３，３−テトラキス（２，６−ジメチルフェニル）ジシロキサン、１，１，３，３−テトラキス（３，４−ジメチルフェニル）ジシロキサン、１，１，３，３−テトラキス（３，５−ジメチルフェニル）ジシロキサン、１，１，３，３−テトラキス（２，３−ジエチルフェニル）ジシロキサン、１，１，３，３−テトラキス（２，４−ジエチルフェニル）ジシロキサン、１，１，３，３−テトラキス（２，５−ジエチルフェニル）ジシロキサン、１，１，３，３−テトラキス（２，６−ジエチルフェニル）ジシロキサン、１，１，３，３−テトラキス（３，４−ジエチルフェニル）ジシロキサン、１，１，３，３−テトラキス（３，５−ジエチルフェニル）ジシロキサン、１，１，３，３−テトラキス（２，３−ジ−ｎ−ブチルフェニル）ジシロキサン、１，１，３，３−テトラキス（２，４−ジ−ｎ−ブチルフェニル）ジシロキサン、１，１，３，３−テトラキス（２，５−ジ−ｎ−ブチルフェニル）ジシロキサン、１，１，３，３−テトラキス（２，６−ジ−ｎ−ブチルフェニル）ジシロキサン、１，１，３，３−テトラキス（３，４−ジ−ｎ−ブチルフェニル）ジシロキサン、１，１，３，３−テトラキス（３，５−ジ−ｎ−ブチルフェニル）ジシロキサン、１，１，３，３−テトラキス（２，３−ジ−ｔ−ブチルフェニル）ジシロキサン、１，１，３，３−テトラキス（２，４−ジ−ｔ−ブチルフェニル）ジシロキサン、１，１，３，３−テトラキス（２，５−ジ−ｔ−ブチルフェニル）ジシロキサン、１，１，３，３−テトラキス（２，６−ジ−ｔ−ブチルフェニル）ジシロキサン、１，１，３，３−テトラキス（３，４−ジ−ｔ−ブチルフェニル）ジシロキサン、１，１，３，３−テトラキス（３，５−ジ−ｔ−ブチルフェニル）ジシロキサン、１，１，３，３−テトラキス（２，３−ジ−ｔ−オクチルフェニル）ジシロキサン、１，１，３，３−テトラキス（２，４−ジ−ｔ−オクチルフェニル）ジシロキサン、１，１，３，３−テトラキス（２，５−ジ−ｔ−オクチルフェニル）ジシロキサン、１，１，３，３−テトラキス（２，６−ジ−ｔ−オクチルフェニル）ジシロキサン、１，１，３，３−テトラキス（３，４−ジ−ｔ−オクチルフェニル）ジシロキサン、１，１，３，３−テトラキス（３，５−ジ−ｔ−オクチルフェニル）ジシロキサン、１，１，３，３−テトラキス（２，３，４−トリメチルフェニル）ジシロキサン、１，１，３，３−テトラキス（２，３，５−トリメチルフェニル）ジシロキサン、１，１，３，３−テトラキス（２，３，６−トリメチルフェニル）ジシロキサン、１，１，３，３−テトラキス（２，４，５−トリメチルフェニル）ジシロキサン、１，１，３，３−テトラキス（２，４，６−トリメチルフェニル）ジシロキサン、１，１，３，３−テトラキス（２，３，４−トリエチルフェニル）ジシロキサン、１，１，３，３−テトラキス（２，３，５−トリエチルフェニル）ジシロキサン、１，１，３，３−テトラキス（２，３，６−トリエチルフェニル）ジシロキサン、１，１，３，３−テトラキス（２，４，５−トリエチルフェニル）ジシロキサン、１，１，３，３−テトラキス（２，４，６−トリエチルフェニル）ジシロキサン、１，１，３，３−テトラキス（２，３，４−トリ−ｎ−ブチルフェニル）ジシロキサン、１，１，３，３−テトラキス（２，３，５−トリ−ｎ−ブチルフェニル）ジシロキサン、１，１，３，３−テトラキス（２，３，６−トリ−ｎブチルフェニル）ジシロキサン、１，１，３，３−テトラキス（２，４，５−トリ−ｎ−ブチルフェニル）ジシロキサン、１，１，３，３−テトラキス（２，４，６−トリ−ｎ−ブチルフェニル）ジシロキサン、１，１，３，３−テトラキス（２，３，４−トリ−ｔ−ブチルフェニル）ジシロキサン、１，１，３，３−テトラキス（２，３，５−トリ−ｔ−ブチルフェニル）ジシロキサン、１，１，３，３−テトラキス（２，３，６−トリ−ｔ−ブチルフェニル）ジシロキサン、１，１，３，３−テトラキス（２，４，５−トリ−ｔ−ブチルフェニル）ジシロキサン、１，１，３，３−テトラキス（２，４，６−トリ−ｔ−ブチルフェニル）ジシロキサン、１，１，３，３−テトラキス（２，３，４−トリ−ｔ−オクチルフェニル）ジシロキサン、１，１，３，３−テトラキス（２，３，５−トリ−ｔ−オクチルフェニル）ジシロキサン、１，１，３，３−テトラキス（２，３，６−トリ−ｔ−オクチルフェニル）ジシロキサン、１，１，３，３−テトラキス（２，４，５−トリ−ｔ−オクチルフェニル）ジシロキサン、１，１，３，３−テトラキス（２，４，６−トリ−ｔ−オクチルフェニル）ジシロキサン。
【００６４】
（Ｒ1〜Ｒ20がアルコキシル基であるジシロキサン化合物）
１，１，３，３−テトラキス（２−メトキシフェニル）ジシロキサン、１，１，３，３−テトラキス（３−メトキシフェニル）ジシロキサン、１，１，３，３−テトラキス（４−メトキシフェニル）ジシロキサン、１，１，３，３−テトラキス（２−エトキシフェニル）ジシロキサン、１，１，３，３−テトラキス（３−エトキシフェニル）ジシロキサン、１，１，３，３−テトラキス（４−エトキシフェニル）ジシロキサン、１，１，３，３−テトラキス（２−ｎ−ブトキシフェニル）ジシロキサン、１，１，３，３−テトラキス（３−ｎ−ブトキシフェニル）ジシロキサン、１，１，３，３−テトラキス（４−ｎ−ブトキシフェニル）ジシロキサン、１，１，３，３−テトラキス（２−ｔ−ブトキシフェニル）ジシロキサン、１，１，３，３−テトラキス（３−ｔ−ブトキシフェニル）ジシロキサン、１，１，３，３−テトラキス（４−ｔ−ブトキシフェニル）ジシロキサン、１，１，３，３−テトラキス（２−ｔ−オクチルオキシフェニル）ジシロキサン、１，１，３，３−テトラキス（３−ｔ−オクチルオキシフェニル）ジシロキサン、１，１，３，３−テトラキス（４−ｔ−オクチルオキシフェニル）ジシロキサン、１，１，３，３−テトラキス（２，３−ジメトキシフェニル）ジシロキサン、１，１，３，３−テトラキス（２，４−ジメトキシフェニル）ジシロキサン、１，１，３，３−テトラキス（２，５−ジメトキシフェニル）ジシロキサン、１，１，３，３−テトラキス（２，６−ジメトキシフェニル）ジシロキサン、１，１，３，３−テトラキス（３，４−ジメトキシフェニル）ジシロキサン、１，１，３，３−テトラキス（３，５−ジメトキシフェニル）ジシロキサン、１，１，３，３−テトラキス（２，３−ジエトキシフェニル）ジシロキサン、１，１，３，３−テトラキス（２，４−ジエトキシフェニル）ジシロキサン、１，１，３，３−テトラキス（２，５−ジエトキシフェニル）ジシロキサン、１，１，３，３−テトラキス（２，６−ジエトキシフェニル）ジシロキサン、１，１，３，３−テトラキス（３，４−ジエトキシフェニル）ジシロキサン、１，１，３，３−テトラキス（３，５−ジエトキシフェニル）ジシロキサン、１，１，３，３−テトラキス（２，３−ジ−ｎ−ブトキシフェニル）ジシロキサン、１，１，３，３−テトラキス（２，４−ジ−ｎ−ブトキシフェニル）ジシロキサン、１，１，３，３−テトラキス（２，５−ジ−ｎ−ブトキシフェニル）ジシロキサン、１，１，３，３−テトラキス（２，６−ジ−ｎ−ブトキシフェニル）ジシロキサン、１，１，３，３−テトラキス（３，４−ジ−ｎ−ブトキシフェニル）ジシロキサン、１，１，３，３−テトラキス（３，５−ジ−ｎ−ブトキシフェニル）ジシロキサン、１，１，３，３−テトラキス（２，３−ジ−ｔ−ブトキシフェニル）ジシロキサン、１，１，３，３−テトラキス（２，４−ジ−ｔ−ブトキシフェニル）ジシロキサン、１，１，３，３−テトラキス（２，５−ジ−ｔ−ブトキシフェニル）ジシロキサン、１，１，３，３−テトラキス（２，６−ジ−ｔ−ブトキシフェニル）ジシロキサン、１，１，３，３−テトラキス（３，４−ジ−ｔ−ブトキシフェニル）ジシロキサン、１，１，３，３−テトラキス（３，５−ジ−ｔ−ブトキシフェニル）ジシロキサン、１，１，３，３−テトラキス（２，３−ジ−ｔ−オクチルオキシフェニル）ジシロキサン、１，１，３，３−テトラキス（２，４−ジ−ｔ−オクチルオキシフェニル）ジシロキサン、１，１，３，３−テトラキス（２，５−ジ−ｔ−オクチルオキシフェニル）ジシロキサン、１，１，３，３−テトラキス（２，６−ジ−ｔ−オクチルオキシフェニル）ジシロキサン、１，１，３，３−テトラキス（３，４−ジ−ｔ−オクチルオキシフェニル）ジシロキサン、１，１，３，３−テトラキス（３，５−ジ−ｔ−オクチルオキシフェニル）ジシロキサン、１，１，３，３−テトラキス（２，３，４−トリメトキシフェニル）ジシロキサン、１，１，３，３−テトラキス（２，３，５−トリメトキシフェニル）ジシロキサン、１，１，３，３−テトラキス（２，３，６−トリメトキシフェニル）ジシロキサン、１，１，３，３−テトラキス（２，４，５−トリメトキシフェニル）ジシロキサン、１，１，３，３−テトラキス（２，４，６−トリメトキシフェニル）ジシロキサン、１，１，３，３−テトラキス（２，３，４−トリエトキシフェニル）ジシロキサン、１，１，３，３−テトラキス（２，３，５−トリエキトシフェニル）ジシロキサン、１，１，３，３−テトラキス（２，３，６−トリエトキシフェニル）ジシロキサン、１，１，３，３−テトラキス（２，４，５−トリエトキシフェニル）ジシロキサン、１，１，３，３−テトラキス（２，４，６−トリエトキシフェニル）ジシロキサン、１，１，３，３−テトラキス（２，３，４−トリ−ｎ−ブトキシフェニル）ジシロキサン、１，１，３，３−テトラキス（２，３，５−トリ−ｎ−ブトキシフェニル）ジシロキサン、１，１，３，３−テトラキス（２，３，６−トリ−ｎブトキシフェニル）ジシロキサン、１，１，３，３−テトラキス（２，４，５−トリ−ｎ−ブトキシフェニル）ジシロキサン、１，１，３，３−テトラキス（２，４，６−トリ−ｎ−ブトキシフェニル）ジシロキサン、１，１，３，３−テトラキス（２，３，４−トリ−ｔ−ブトキシフェニル）ジシロキサン、１，１，３，３−テトラキス（２，３，５−トリ−ｔ−ブトキシフェニル）ジシロキサン、１，１，３，３−テトラキス（２，３，６−トリ−ｔ−ブトキシフェニル）ジシロキサン、１，１，３，３−テトラキス（２，４，５−トリ−ｔ−ブトキシフェニル）ジシロキサン、１，１，３，３−テトラキス（２，４，６−トリ−ｔ−ブトキシフェニル）ジシロキサン、１，１，３，３−テトラキス（２，３，４−トリ−ｔ−オクチルオキシフェニル）ジシロキサン、１，１，３，３−テトラキス（２，３，５−トリ−ｔ−オクチルオキシフェニル）ジシロキサン、１，１，３，３−テトラキス（２，３，６−トリ−ｔ−オクチルオキシフェニル）ジシロキサン、１，１，３，３−テトラキス（２，４，５−トリ−ｔ−オクチルオキシフェニル）ジシロキサン、１，１，３，３−テトラキス（２，４，６−トリ−ｔ−オクチルオキシフェニル）ジシロキサン。
【００６５】
（Ｒ1〜Ｒ20の一部がアルキル基、残りがアルコキシル基であるジシロキサン化合物）
１，１，３，３−テトラキス（２−メチル−３−メトキシフェニル）ジシロキサン、１，１，３，３−テトラキス（２−メチル−４−メトキシフェニル）ジシロキサン、１，１，３，３−テトラキス（２−メチル−５−メトキシフェニル）ジシロキサン、１，１，３，３−テトラキス（２−メチル−６−メトキシフェニル）ジシロキサン、１，１，３，３−テトラキス（３−メチル−４−メトキシフェニル）ジシロキサン、１，１，３，３−テトラキス（３−メチル−５−メトキシフェニル）ジシロキサン、１，１，３，３−テトラキス（２−メトキシ−３−メチルフェニル）ジシロキサン、１，１，３，３−テトラキス（２−メトキシ−４−メチルフェニル）ジシロキサン、１，１，３，３−テトラキス（２−メトキシ−５−メチルフェニル）ジシロキサン、１，１，３，３−テトラキス（３−メトキシ−４−メチルフェニル）ジシロキサン、１，１，３，３−テトラキス（２−メチル−３−エトキシフェニル）ジシロキサン、１，１，３，３−テトラキス（２−メチル−４−エトキシフェニル）ジシロキサン、１，１，３，３−テトラキス（２−メチル−５−エトキシフェニル）ジシロキサン、１，１，３，３−テトラキス（２−メチル−６−エトキシフェニル）ジシロキサン、１，１，３，３−テトラキス（３−メチル−４−エトキシフェニル）ジシロキサン、１，１，３，３−テトラキス（３−メチル−５−エトキシフェニル）ジシロキサン、１，１，３，３−テトラキス（２−エトキシ−３−メチルフェニル）ジシロキサン、１，１，３，３−テトラキス（２−エトキシ−４−メチルフェニル）ジシロキサン、１，１，３，３−テトラキス（２−エトキシ−５−メチルフェニル）ジシロキサン、１，１，３，３−テトラキス（３−エトキシ−４−メチルフェニル）ジシロキサン、１，１，３，３−テトラキス（２−メチル−３−ｎ−ブトキシフェニル）ジシロキサン、１，１，３，３−テトラキス（２−メチル−４−ｎ−ブトキシフェニル）ジシロキサン、１，１，３，３−テトラキス（２−メチル−５−ｎ−ブトキシフェニル）ジシロキサン、１，１，３，３−テトラキス（２−メチル−６−ｎ−ブトキシフェニル）ジシロキサン、１，１，３，３−テトラキス（３−メチル−４−ｎ−ブトキシフェニル）ジシロキサン、１，１，３，３−テトラキス（３−メチル−５−ｎ−ブトキシフェニル）ジシロキサン、１，１，３，３−テトラキス（２−ｎ−ブトキシ−３−メチルフェニル）ジシロキサン、１，１，３，３−テトラキス（２−ｎ−ブトキシ−４−メチルフェニル）ジシロキサン、１，１，３，３−テトラキス（２−ｎ−ブトキシ−５−メチルフェニル）ジシロキサン、１，１，３，３−テトラキス（３−ｎ−ブトキシ−４−メチルフェニル）ジシロキサン、１，１，３，３−テトラキス（２−エチル−３−メトキシフェニル）ジシロキサン、１，１，３，３−テトラキス（２−エチル−４−メトキシフェニル）ジシロキサン、１，１，３，３−テトラキス（２−エチル−５−メトキシフェニル）ジシロキサン、１，１，３，３−テトラキス（２−エチル−６−メトキシフェニル）ジシロキサン、１，１，３，３−テトラキス（３−エチル−４−メトキシフェニル）ジシロキサン、１，１，３，３−テトラキス（３−エチル−５−メトキシフェニル）ジシロキサン、１，１，３，３−テトラキス（２−メトキシ−３−エチルフェニル）ジシロキサン、１，１，３，３−テトラキス（２−メトキシ−４−エチルフェニル）ジシロキサン、１，１，３，３−テトラキス（２−メトキシ−５−エチルフェニル）ジシロキサン、１，１，３，３−テトラキス（３−メトキシ−４−エチルフェニル）ジシロキサン、１，１，３，３−テトラキス（２−エチル−３−エトキシフェニル）ジシロキサン、１，１，３，３−テトラキス（２−エチル−４−エトキシフェニル）ジシロキサン、１，１，３，３−テトラキス（２−エチル−５−エトキシフェニル）ジシロキサン、１，１，３，３−テトラキス（２−エチル−６−エトキシフェニル）ジシロキサン、１，１，３，３−テトラキス（３−エチル−４−エトキシフェニル）ジシロキサン、１，１，３，３−テトラキス（３−エチル−５−エトキシフェニル）ジシロキサン、１，１，３，３−テトラキス（２−エトキシ−３−エチルフェニル）ジシロキサン、１，１，３，３−テトラキス（２−エトキシ−４−エチルフェニル）ジシロキサン、１，１，３，３−テトラキス（２−エトキシ−５−エチルフェニル）ジシロキサン、１，１，３，３−テトラキス（３−エトキシ−４−エチルフェニル）ジシロキサン、１，１，３，３−テトラキス（２−エチル−３−ｎ−ブトキシフェニル）ジシロキサン、１，１，３，３−テトラキス（２−エチル−４−ｎ−ブトキシフェニル）ジシロキサン、１，１，３，３−テトラキス（２−エチル−５−ｎ−ブトキシフェニル）ジシロキサン、１，１，３，３−テトラキス（２−エチル−６−ｎ−ブトキシフェニル）ジシロキサン、１，１，３，３−テトラキス（３−エチル−４−ｎ−ブトキシフェニル）ジシロキサン、１，１，３，３−テトラキス（３−エチル−５−ｎ−ブトキシフェニル）ジシロキサン、１，１，３，３−テトラキス（２−ｎ−ブトキシ−３−エチルフェニル）ジシロキサン、１，１，３，３−テトラキス（２−ｎ−ブトキシ−４−エチルフェニル）ジシロキサン、１，１，３，３−テトラキス（２−ｎ−ブトキシ−５−エチルフェニル）ジシロキサン、１，１，３，３−テトラキス（３−ｎ−ブトキシ−４−エチルフェニル）ジシロキサン、１，１，３，３−テトラキス（２−ｔ−ブチル−３−メトキシフェニル）ジシロキサン、１，１，３，３−テトラキス（２−ｔ−ブチル−４−メトキシフェニル）ジシロキサン、１，１，３，３−テトラキス（２−ｔ−ブチル−５−メトキシフェニル）ジシロキサン、１，１，３，３−テトラキス（２−ｔ−ブチル−６−メトキシフェニル）ジシロキサン、１，１，３，３−テトラキス（３−ｔ−ブチル−４−メトキシフェニル）ジシロキサン、１，１，３，３−テトラキス（３−ｔ−ブチル−５−メトキシフェニル）ジシロキサン、１，１，３，３−テトラキス（２−メトキシ−３−ｔ−ブチルフェニル）ジシロキサン、１，１，３，３−テトラキス（２−メトキシ−４−ｔ−ブチルフェニル）ジシロキサン、１，１，３，３−テトラキス（２−メトキシ−５−ｔ−ブチルフェニル）ジシロキサン、１，１，３，３−テトラキス（３−メトキシ−４−ｔ−ブチルフェニル）ジシロキサン、１，１，３，３−テトラキス（２−ｔ−ブチル−３−エトキシフェニル）ジシロキサン、１，１，３，３−テトラキス（２−ｔ−ブチル−４−エトキシフェニル）ジシロキサン、１，１，３，３−テトラキス（２−ｔ−ブチル−５−エトキシフェニル）ジシロキサン、１，１，３，３−テトラキス（２−ｔ−ブチル−６−エトキシフェニル）ジシロキサン、１，１，３，３−テトラキス（３−ｔ−ブチル−４−エトキシフェニル）ジシロキサン、１，１，３，３−テトラキス（３−ｔ−ブチル−５−エトキシフェニル）ジシロキサン、１，１，３，３−テトラキス（２−エトキシ−３−ｔ−ブチルフェニル）ジシロキサン、１，１，３，３−テトラキス（２−エトキシ−４−ｔ−ブチルフェニル）ジシロキサン、１，１，３，３−テトラキス（２−エトキシ−５−ｔ−ブチルフェニル）ジシロキサン、１，１，３，３−テトラキス（３−エトキシ−４−ｔ−ブチルフェニル）ジシロキサン、１，１，３，３−テトラキス（２−ｔ−ブチル−３−ｎ−ブトキシフェニル）ジシロキサン、１，１，３，３−テトラキス（２−ｔ−ブチル−４−ｎ−ブトキシフェニル）ジシロキサン、１，１，３，３−テトラキス（２−ｔ−ブチル−５−ｎ−ブトキシフェニル）ジシロキサン、１，１，３，３−テトラキス（２−ｔ−ブチル−６−ｎ−ブトキシフェニル）ジシロキサン、１，１，３，３−テトラキス（３−ｔ−ブチル−４−ｎ−ブトキシフェニル）ジシロキサン、１，１，３，３−テトラキス（３−ｔ−ブチル−５−ｎ−ブトキシフェニル）ジシロキサン、１，１，３，３−テトラキス（２−ｎ−ブトキシ−３−ｔ−ブチルフェニル）ジシロキサン、１，１，３，３−テトラキス（２−ｎ−ブトキシ−４−ｔ−ブチルフェニル）ジシロキサン、１，１，３，３−テトラキス（２−ｎ−ブトキシ−５−ｔ−ブチルフェニル）ジシロキサン、１，１，３，３−テトラキス（３−ｎ−ブトキシ−４−ｔ−ブチルフェニル）ジシロキサン。
【００６６】
（Ｒ1〜Ｒ20がアルコキシアルキル基、アリールオキシ基、シクロアルキル基、アルキルシクロアルキル基またはアリール基であるジシロキサン化合物）
１，１，３，３−テトラキス（２−メトキシメチルフェニル）ジシロキサン、１，１，３，３−テトラキス（３−メトキシメチルフェニル）ジシロキサン、１，１，３，３−テトラキス（４−メトキシメチルフェニル）ジシロキサン、１，１，３，３−テトラキス（２−フェニルオキシフェニル）ジシロキサン、１，１，３，３−テトラキス（３−フェニルオキシフェニル）ジシロキサン、１，１，３，３−テトラキス（４−フェニルオキシフェニル）ジシロキサン、１，１，３，３−テトラキス（２−シクロヘキシルフェニル）ジシロキサン、１，１，３，３−テトラキス（３−シクロヘキシルフェニル）ジシロキサン、１，１，３，３−テトラキス（４−シクロヘキシルフェニル）ジシロキサン、１，１，３，３−テトラキス（２−ビフェニル）ジシロキサン、１，１，３，３−テトラキス（３−ビフェニル）ジシロキサン、１，１，３，３−テトラキス（４−ビフェニル）ジシロキサン。
【００６７】
（Ｒ1〜Ｒ20がハロゲン原子であるジシロキサン化合物）
１，１，３，３−テトラキス（２−クロロフェニル）ジシロキサン、１，１，３，３−テトラキス（３−クロロフェニル）ジシロキサン、１，１，３，３−テトラキス（４−クロロフェニル）ジシロキサン、１，１，３，３−テトラキス（２−ブロモフェニル）ジシロキサン、１，１，３，３−テトラキス（３−ブロモフェニル）ジシロキサン、１，１，３，３−テトラキス（４−ブロモフェニル）ジシロキサン、１，１，３，３−テトラキス（２−フルオロフェニル）ジシロキサン、１，１，３，３−テトラキス（３−フルオロフェニル）ジシロキサン、１，１，３，３−テトラキス（４−フルオロフェニル）ジシロキサン、１，１，３，３−テトラキス（２，３−ジクロロフェニル）ジシロキサン、１，１，３，３−テトラキス（２，４−ジクロロフェニル）ジシロキサン、１，１，３，３−テトラキス（２，５−ジクロロフェニル）ジシロキサン、１，１，３，３−テトラキス（２，６−ジクロロフェニル）ジシロキサン、１，１，３，３−テトラキス（３，４−ジクロロフェニル）ジシロキサン、１，１，３，３−テトラキス（３，５−ジクロロフェニル）ジシロキサン。
【００６８】
（Ｒ1〜Ｒ20がヒドロキシル基、メルカプト基、アルキルチオ基、アルキルアミノ基、ジアルキルアミノ基またはハロゲン置換アルキル基であるジシロキサン化合物）
１，１，３，３−テトラキス（２−ヒドロキシフェニル）ジシロキサン、１，１，３，３−テトラキス（３−ヒドロキシフェニル）ジシロキサン、１，１，３，３−テトラキス（４−ヒドロキシフェニル）ジシロキサン、１，１，３，３−テトラキス（２，３−ジヒドロキシフェニル）ジシロキサン、１，１，３，３−テトラキス（２，４−ジヒドロキシフェニル）ジシロキサン、１，１，３，３−テトラキス（２，５−ジヒドロキシフェニル）ジシロキサン、１，１，３，３−テトラキス（２，６−ジヒドロキシフェニル）ジシロキサン、１，１，３，３−テトラキス（３，４−ジヒドロキシフェニル）ジシロキサン、１，１，３，３−テトラキス（３，５−ジヒドロキシフェニル）ジシロキサン、１，１，３，３−テトラキス（２，３，４−トリヒドロキシフェニル）ジシロキサン、１，１，３，３−テトラキス（２，３，５−トリヒドロキシフェニル）ジシロキサン、１，１，３，３−テトラキス（２，３，６−トリヒドロキシフェニル）ジシロキサン、１，１，３，３−テトラキス（２，４，５−トリヒドロキシフェニル）ジシロキサン、１，１，３，３−テトラキス（２，４，６−トリヒドロキシフェニル）ジシロキサン、１，１，３，３−テトラキス（２−メルカプトフェニル）ジシロキサン、１，１，３，３−テトラキス（３−メルカプトフェニル）ジシロキサン、１，１，３，３−テトラキス（４−メルカプトフェニル）ジシロキサン、１，１，３，３−テトラキス（２−メチルチオフェニル）ジシロキサン、１，１，３，３−テトラキス（３−メチルチオフェニル）ジシロキサン、１，１，３，３−テトラキス（４−メチルチオフェニル）ジシロキサン、１，１，３，３−テトラキス（２−メチルアミノフェニル）ジシロキサン、１，１，３，３−テトラキス（３−メチルアミノフェニル）ジシロキサン、１，１，３，３−テトラキス（４−メチルアミノフェニル）ジシロキサン、１，１，３，３−テトラキス（２−エチルアミノフェニル）ジシロキサン、１，１，３，３−テトラキス（３−エチルアミノフェニル）ジシロキサン、１，１，３，３−テトラキス（４−エチルアミノフェニル）ジシロキサン、１，１，３，３−テトラキス（２−ブチルアミノフェニル）ジシロキサン、１，１，３，３−テトラキス（３−ブチルアミノフェニル）ジシロキサン、１，１，３，３−テトラキス（４−ブチルアミノフェニル）ジシロキサン、１，１，３，３−テトラキス（２−Ｎ，Ｎ−ジメチルアミノフェニル）ジシロキサン、１，１，３，３−テトラキス（３−Ｎ，Ｎ−ジメチルアミノフェニル）ジシロキサン、１，１，３，３−テトラキス（４−Ｎ，Ｎ−ジメチルアミノフェニル）ジシロキサン、１，１，３，３−テトラキス（２−Ｎ，Ｎ−ジエチルアミノフェニル）ジシロキサン、１，１，３，３−テトラキス（３−Ｎ，Ｎ−ジエチルアミノフェニル）ジシロキサン、１，１，３，３−テトラキス（４−Ｎ，Ｎ−ジエチルアミノフェニル）ジシロキサン、１，１，３，３−テトラキス（２−Ｎ，Ｎ−ジ−ｎ−ブチルアミノフェニル）ジシロキサン、１，１，３，３−テトラキス（３−Ｎ，Ｎ−ジ−ｎ−ブチルアミノフェニル）ジシロキサン、１，１，３，３−テトラキス（４−Ｎ，Ｎ−ジ−ｎ−ブチルアミノフェニル）ジシロキサン、１，１，３，３−テトラキス（２−クロロメチルフェニル）ジシロキサン、１，１，３，３−テトラキス（３−クロロメチルフェニル）ジシロキサン、１，１，３，３−テトラキス（４−クロロメチルフェニル）ジシロキサン、１，１，３，３−テトラキス（２−トリフルオロメチルフェニル）ジシロキサン、１，１，３，３−テトラキス（３−トリフルオロメチルフェニル）ジシロキサン、１，１，３，３−テトラキス（４−トリフルオロメチルフェニル）ジシロキサン。
【００６９】
（非対称形であるジシロキサン化合物）
１，３−ジフェニル−１，３−ビス（２−メチルフェニル）ジシロキサン、１，３−ジフェニル−１，３−ビス（３−メチルフェニル）ジシロキサン、１，３−ジフェニル−１，３−ビス（４−メチルフェニル）ジシロキサン、１，３−ジフェニル−１，３−ビス（２−ｔ−ブチルフェニル）ジシロキサン、１，３−ジフェニル−１，３−ビス（３−ｔ−ブチルフェニル）ジシロキサン、１，３−ジフェニル−１，３−ビス（４−ｔ−ブチルフェニル）ジシロキサン、１，３−ジフェニル−１，３−ビス（２−メトキシフェニル）ジシロキサン、１，３−ジフェニル−１，３−ビス（３−メトキシフェニル）ジシロキサン、１，３−ジフェニル−１，３−ビス（４−メトキシフェニル）ジシロキサン、１，３−ジフェニル−１，３−ビス（２，３−ジメトキシフェニル）ジシロキサン、１，３−ジフェニル−１，３−ビス（２，４−ジメトキシフェニル）ジシロキサン、１，３−ジフェニル−１，３−ビス（２，５−ジメトキシフェニル）ジシロキサン、１，３−ジフェニル−１，３−ビス（２，６−ジメトキシフェニル）ジシロキサン、１，３−ジフェニル−１，３−ビス（３，４−ジメトキシフェニル）ジシロキサン、１，３−ジフェニル−１，３−ビス（３，５−ジメトキシフェニル）ジシロキサン、１，３−ジフェニル−１，３−ビス（２−メチル−３−メトキシフェニル）ジシロキサン、１，３−ジフェニル−１，３−ビス（２−メチル−４−メトキシフェニル）ジシロキサン、１，３−ジフェニル−１，３−ビス（２−メチル−５−メトキシフェニル）ジシロキサン、１，３−ジフェニル−１，３−ビス（２−メチル−６−メトキシフェニル）ジシロキサン、１，３−ジフェニル−１，３−ビス（３−メチル−４−メトキシフェニル）ジシロキサン、１，３−ジフェニル−１，３−ビス（３−メチル−５−メトキシフェニル）ジシロキサン、１，３−ジフェニル−１，３−ビス（２−メトキシ−３−メチルフェニル）ジシロキサン、１，３−ジフェニル−１，３−ビス（２−メトキシ−４−メチルフェニル）ジシロキサン、１，３−ジフェニル−１，３−ビス（２−メトキシ−５−メチルフェニル）ジシロキサン、１，３−ジフェニル−１，３−ビス（３−メトキシ−４−メチルフェニル）ジシロキサン等。
【００７０】
上記中でも、成形品の光線透過率の低下を抑制するという観点から、下記構造式で示されるような１，１，３，３−テトラキス（２，４−ジメトキシフェニル）ジシロキサンが特に好ましい。
【００７１】
【化８】
2008297454.tif 000009
【００７２】
ジシロキサン化合物は、特開２００５−２６３６４０号公報に記載された方法により製造することが可能である。具体的には、たとえば、１，１，３，３−テトラキス（２，４−ジメトキシフェニル）ジシロキサンを例に挙げて説明すると、１−ハロゲノ−２，４−ジメトキシベンゼンをマグネシウム、リチウムなどの金属原子と反応させた後、トリハロゲノシランまたはトリアルコキシシランなどを反応させ、次いで、反応生成物を加水分解させた後、必要に応じて縮合させる方法などが挙げられる。
【００７３】
本発明の脂環式構造含有樹脂組成物は、上述したジシロキサン化合物を脂環式構造含有樹脂１００重量部に対し０．０１〜５重量部の範囲内で含有する。ジシロキサン化合物の含有比が脂環式構造含有樹脂１００重量部に対し０．０１重量部以上であることで、成形品の光線透過率の低下を抑制できるためであり、また、ジシロキサン化合物の含有比が脂環式構造含有樹脂１００重量部に対し５重量部以下であることで、成形品が白濁するのを抑制できるためである。成形品の成形直後の光線透過率が高くなる傾向があり、また、経時における光線透過率の保持に優れる傾向があることから、ジシロキサン化合物の含有比は脂環式構造含有樹脂１００重量部に対し０．１〜３重量部の範囲内であることが好ましく、０．１〜１重量部の範囲内であることがより好ましい。
【００７４】
本発明の脂環式構造含有樹脂組成物は、従来公知の方法を用いて製造することができる。たとえば、溶融混練法が好ましく用いられる。溶融混練法は、溶融状態の脂環式構造含有樹脂と、上述したフェノール系酸化防止剤およびジシロキサン化合物を、押出機で混練させる方法である。
【００７５】
本発明の脂環式構造含有樹脂組成物は、上述したフェノール系酸化防止剤およびジシロキサン化合物以外に、本発明の効果を阻害しない範囲で従来公知の適宜の添加剤が添加されていてもよい。このような添加剤としては、フェノール系酸化防止剤以外の酸化防止剤（リン系酸化防止剤、イオウ系酸化防止剤など）、紫外線吸収剤、光安定剤、金属不活性化剤、滑剤、造核剤、充填剤、帯電防止剤、難燃剤、離型剤、染料、顔料などが挙げられる。
【００７６】
上述したフェノール系酸化防止剤、ジシロキサン化合物、ならびに必要に応じて添加される上述した添加剤は、たとえば脂環式構造含有樹脂の重合工程で添加することができる。この場合には、重合途中または重合直後のポリマー液に、溶液または分散液の形態で添加するようにしてもよいし、溶融状態で添加するようにしてもよい。
【００７７】
また上述したフェノール系酸化防止剤、ジシロキサン化合物、ならびに必要に応じて添加される上述した添加剤は、脱揮後の加熱工程で添加してもよく、この場合には、脂環式構造含有樹脂に上述したフェノール系酸化防止剤、ジシロキサン化合物、ならびに必要に応じて添加される上述した添加剤をドライブレンドしてもよく、またヘンシェルミキサーなどのミキサーを用いて混合してもよい。
【００７８】
本発明の脂環式構造含有樹脂組成物によれば、長時間保存しても高い光線透過性が維持される。ここで、「長時間保存しても高い光線透過性が維持される」とは、具体的には、本発明の脂環式構造含有樹脂組成物を厚さ３ｍｍのシート状物に成形し、Ｖ−５６０型ＵＶ／ＶＩＳスペクトロフォトメーター（日本分光社製）（レファレンス：ブランク）を用いて４００ｎｍの光の初期透過率（％）を測定後、オーブン中１２０℃でエージングし、経時的（エージング開始後２１日目）、４００ｎｍの光の透過率の変化として以下のように算出された保持率（％）が９２％以上（より好適には９５％以上）であることを指す。
【００７９】
保持率（％）＝〔（保存後の光線透過率）／（初期透過率）〕×１００
本発明の脂環式構造含有樹脂組成物は、従来公知の適宜の成形方法を用いて成形品に加工することができる。成形方法としては、たとえば射出成形、押出成形、圧縮成形、カレンダー成形などが挙げられる。これらの成形方法の中でも、射出成形が、最も精密成形できる点で好ましい。上述したように本発明の脂環式構造含有樹脂組成物は、長期耐熱性および耐光性に優れるものであるため、その成形品は、自動車載用などのオーディオプレーヤーをはじめとする光学用の成形品に好適に用いられ得る。このように本発明の脂環式構造含有樹脂組成物を用いた成形品は、光線透過率に優れることから、光学用の部材として好適である。
【００８０】
本発明はまた、脂環式構造含有樹脂の安定化方法についても提供する。すなわち、本発明の脂環式構造含有樹脂の安定化方法は、上述した脂環式構造含有樹脂１００重量部に対し、下記式（Ｉ）
【００８１】
【化９】
2008297454.tif 000010
【００８２】
（式（Ｉ）中、Ｒ、Ｘ、ｎは上述したとおりである。）で示される上述したフェノール系酸化防止剤を０．０１〜０．３重量部配合し、下記式（ＩＩ）
【００８３】
【化１０】
2008297454.tif 000011
【００８４】
（上記式（ＩＩ）中、Ｒ1〜Ｒ20は上述したとおりである。）で示される上述したジシロキサン化合物を０．０１〜５重量部配合することを特徴とする。本発明の脂環式構造含有樹脂の安定化方法によれば、脂環式構造含有樹脂の高温下保存後の光線透過率を保持させることができ、安定性を高めることができるようになる。
【００８５】
本発明の脂環式構造含有樹脂の安定化方法において脂環式構造含有樹脂に配合する各成分は、上述した本発明の脂環式構造含有樹脂組成物における各成分と同様である。本発明の脂環式構造含有樹脂の安定化方法においても、脂環式構造含有樹脂１００重量部に対し上述のフェノール系酸化防止剤を０．０２〜０．２重量部配合し、上述のジシロキサン化合物を０．１〜３重量部配合することが好ましい。さらには、脂環式構造含有樹脂１００重量部に対し上述のフェノール系酸化防止剤を０．０５〜０．２重量部配合し、上述のジシロキサン化合物を０．１〜１重量部配合することがより好ましい。
【００８６】
本発明の脂環式構造含有樹脂の安定化方法でも、本発明の効果を阻害しない範囲で、たとえばフェノール系酸化防止剤以外の酸化防止剤（リン系酸化防止剤、イオウ系酸化防止剤など）、紫外線吸収剤、光安定剤、金属不活性化剤、滑剤、造核剤、充填剤、帯電防止剤、難燃剤、離型剤、染料、顔料などの従来公知の適宜の添加剤をさらに配合するようにしても勿論よい。
【００８７】
以下に実施例および比較例を挙げて、本発明をさらに詳しく説明するが、本発明はこれら実施例に限定されるものではない。
【００８８】
（１，１，３，３−テトラキス（２，４−ジメトキシフェニル）ジシロキサンの調製）
窒素雰囲気に置換した容器に、マグネシウム４１．６重量部、ヨウ素０．０５重量部およびテトラヒドロフラン約６００重量部を混合した。この混合物に、１−ブロモ−２，４−ジメトキシベンゼン３５０重量部およびテトラヒドロフラン約２５０重量部の混合溶液を２０〜４０℃に保持しながら４５分かけて滴下した。滴下終了後、同温度で３０分間保温した後、滴下漏斗に保存した。
【００８９】
別の容器にて、テトラヒドロフラン約２５０重量部およびトリクロロシラン９９重量部を−１０〜０℃にて攪拌および冷却し、続いて、滴下漏斗に保存された溶液を同温度にて４５分かけて滴下した後、同温度にて引き続き２時間攪拌した。得られた溶液を異なる滴下漏斗に移した。
【００９０】
０〜５℃に冷却された６％炭酸水素ナトリウム水溶液約１０００重量部に、トリクロロシランを反応させた滴下漏斗中の溶液を、０〜５℃にて４５分かけて滴下した。滴下終了後、同温度で１時間保温した。
【００９１】
保温終了後の溶液を分液し、得られた油層を飽和食塩水および水で順次洗浄した。得られた油層を濃縮した後、ジクロロメタンで希釈した。続いて、無水酢酸１８２重量部およびピリジン２２．３重量部とともに還流条件下で３時間保温した。
【００９２】
次に、得られた溶液を水、５％塩酸水溶液および飽和食塩水で順次洗浄した後、芒硝で脱水し、濃縮して、２６４．４重量部の粗１，１，３，３−テトラ−（２，４−ジメトキシフェニル）ジシロキサンを得た。粗生成物をトルエンに溶解した後、再結晶させて１４８．３重量部の１，１，３，３−テトラ−（２，４−ジメトキシフェニル）ジシロキサン（白色結晶）を得た。
【００９３】
＜実施例１＞
脂環式構造含有樹脂としてノルボルネン系モノマー開環重合体の水素添加物（ゼオネックス  ４８０Ｒ（日本ゼオン社製）：フェノール系酸化防止剤であるテトラキス〔メチレン−３−（３’，５’−ジ−ｔｅｒｔ−ブチル−４’−ヒドロキシフェニル）プロピオネート〕メタン）を１５００ｐｐｍ配合、ＭＦＲ＝２０ｇ／１０ｍｉｎ（２８０℃、２１．１８Ｎ（ＩＳＯ１１３３））を１００℃で４時間乾燥させたペレット１００重量部に、ジシロキサン化合物として上述のようにして調製した１，１，３，３−テトラキス（２，４−ジメトキシフェニル）ジシロキサンを０．０５重量部ドライブレンドし、３０ｍｍ径二軸押出機で窒素パージ下、２７０℃で押出しペレットを得た。このペレットを射出成形機にて、シリンダー温度２９０℃、金型温度１００℃にて５０ｍｍ×５０ｍｍ×３ｍｍのインジェクションシートを得た。
【００９４】
＜実施例２＞
ジシロキサン化合物の配合量を０．１重量部としたこと以外は実施例１と同様にしてインジェクションシートを得た。
【００９５】
＜実施例３＞
ジシロキサン化合物の配合量を０．２５重量部としたこと以外は実施例１と同様にしてインジェクションシートを得た。
【００９６】
＜実施例４＞
ジシロキサン化合物の配合量を１．０重量部としたこと以外は実施例１と同様にしてインジェクションシートを得た。
【００９７】
＜実施例５＞
ジシロキサン化合物の配合量を２．５重量部としたこと以外は実施例１と同様にしてインジェクションシートを得た。
【００９８】
＜比較例＞
ジシロキサン化合物を配合しなかったこと以外は実施例１と同様にしてインジェクションシートを得た。
【００９９】
＜参考例＞
フェノール系酸化防止剤を配合しないノルボルネン系モノマー開環重合体の水素添加物は、熱安定性が低いため、評価可能なシートに成形することができない。
【０１００】
＜評価試験＞
実施例１〜５、比較例で得られた各インジェクションシートについて、以下のような光線透過性の経時安定性評価試験を行なった。ピックアップレンズなどの射出成形材料が使用される際の環境温度が８０〜１００℃程度となるため、促進評価の意味合いで１２０℃高温下での４００ｎｍの光の透過率で光線透過性の経時安定性を評価した。インジェクションシートの初期透過率（％）を測定後、オーブン中１２０℃でエージングし、経時的（エージング開始後１４日目、２１日目）、４００ｎｍの光の透過率（ｔ＝３ｍｍ）の変化で長期耐熱性を評価した。透過率の測定には、Ｖ−５６０型ＵＶ／ＶＩＳスペクトロフォトメーター（日本分光社製）（レファレンス：ブランク）を用い、保持率（％）を以下のようにして算出した。
【０１０１】
保持率（％）＝〔（保存後の光線透過率）／（初期透過率）〕×１００
結果を表１に示す。
【０１０２】
【表１】
2008297454.tif 000012